СПОСОБ ПОЛУЧЕНИЯ СЛОЖНОПОЛИЭФИРНОГО ПОЛИМЕРА И ПОЛУЧАЕМЫЙ ТАКИМ СПОСОБОМ СЛОЖНОПОЛИЭФИРНЫЙ ПОЛИМЕР

1. Способ получения сложнополиэфирного полимера, включающий:
- полимеризацию с раскрытием цикла циклической олигомерной композиции, содержащей циклический сложнополиэфирный олигомер, имеющий фурановые звенья,
отличающийся тем, что полимеризацию с раскрытием цикла осуществляют в присутствии пластификатора.
2. Способ по п. 1, в котором пластификатор представляет собой один или более, выбранных из группы, состоящей из сверхкритической текучей среды, необязательно замещенного фенилового простого эфира, ионной жидкости, необязательно замещенного ксилола, простого полиэфира и их смеси.
3. Способ по п. 2, в котором сверхкритическая текучая среда представляет собой диоксид углерода, или простой полиэфир представляет собой глим, предпочтительно диметиловый эфир тетраэтиленгликоля.
2
3
2
4. Способ по любому из пп. 1-3, в котором стадию полимеризации осуществляют в присутствии катализатора, причем предпочтительно катализатор выбран из циклического соединения дибутилолова, SbO и SnOct, более предпочтительно, что циклическое соединение дибутилолова представляет собой 1,1,6,6-тетра-н-бутил-1,6-дистанна-2,5,7,10-тетраоксациклодекан.
5. Сложнополиэфирная полимерная композиция, получаемая и предпочтительно полученная способом по любому из пп. 1-4, причем композиция содержит:
(i) пластификатор, выбранный из группы, состоящей из необязательно замещенного фенилового простого эфира, ионной жидкости, необязательно замещенного ксилола, простого полиэфира и их смеси,
(ii) циклический сложнополиэфирный олигомер, имеющий фурановые звенья, и
(iii) (а) полимер PEF, содержащий структуру
или
(b) полимер PBF, содержащий структуру
где n представляет собой целое число от 10 до 100000, предпочтительно от 100 до 10000.
6. Способ по любому из пп. 1-4, в котором циклическая сложнополиэфирная олигомерная композиция, содержащая циклический сложнополиэфирный олигомер, имеющий фурановые звенья, получена способом, включающим:
одну из стадий:
1
1
1
1
(I) реакции мономерного компонента С или D в присутствии необязательного катализатора и/или необязательного органического основания на стадии олигомеризации с замыканием цикла в условиях температуры реакции и времени реакции подходящих для получения циклического сложнополиэфирного олигомера, имеющего фурановые звенья, и структуры Y, причем мономерный компонент С содержит структуру
где каждая из групп А представляет собой необязательно замещенный линейный, разветвленный или циклический алкил, фенил, арил или алкиларил, и 1 представляет собой целое число от 1 до 100, предпочтительно от 2 до 50, наиболее предпочтительно от 3 до 25, и при этом
1
R представляет собой ОН, OR, галоген или О-А-ОН,
R представляет собой необязательно замещенный линейный, разветвленный или циклический алкил, фенил, арил или алкиларил,
2
R представляет собой Н или
1
причем мономерный компонент D содержит структуру
1
где А представляет собой необязательно замещенный линейный, разветвленный или циклический алкил, фенил, арил, или алкиларил, причем каждая из групп X представляет собой ОН, галоген, или необязательно замещенный алкилокси, фенокси или арилокси, и при этом группы X не представляют собой ОН, когда А представляет собой н-бутил, и структура Y циклического сложнополиэфирного олигомера, имеющего фурановые звенья, представляет собой
где m представляет собой целое число от 1 до 20, предпочтительно от 2 до 15, наиболее предпочтительно от 3 до 10,
ИЛИ
2
2
2
2
(II) реакции мономерного компонента С или D в присутствии необязательного катализатора и/или необязательного органического основания на стадии олигомеризации с замыканием цикла в условиях температуры реакции и времени реакции подходящих для получения циклического сложнополиэфирного олигомера, имеющего фурановые звенья, и структуры Y, причем мономерный компонент С содержит структуру
где каждая из групп В представляет собой необязательно замещенный линейный, разветвленный или циклический алкил, фенил, арил, или алкиларил, причем 1 представляет собой целое число, которое определено выше, и при этом n' представляет собой целое число от 1 до 20, предпочтительно от 2 до 10, причем
3
n'
R представляет собой ОН, OR, галоген, или 0-(В-0)-Н,
R представляет собой необязательно замещенный линейный, разветвленный или циклический алкил, фенил, арил или алкиларил,
4
R представляет собой Н или
2
мономерный компонент D содержит структуры
где каждая из групп X представляет собой ОН, галоген, или необязательно замещенный алкилокси, фенокси или арилокси, каждая из групп В представляет собой необязательно замещенный линейный, разветвленный или циклический алкил, фенил, арил, или алкиларил, и n' представляет собой целое число, которое определено выше,
2
и при этом структура Y циклического сложнополиэфирного олигомера, имеющего фурановые звенья, представляет собой
где каждая из групп В представляет собой необязательно замещенный линейный, разветвленный или циклический алкил, фенил, арил, или алкиларил, n' представляет собой целое число, которое определено выше, и m представляет собой целое число от 1 до 20, предпочтительно от 2 до 15, наиболее предпочтительно от 3 до 10,
И
последующую стадию (III), на которой линейные олигомерные сложнополиэфирные соединения, имеющие фурановые звенья, отделяют и удаляют из циклической олигомерной композиции, причем
1
1
2
2
- реакцию мономерного компонента С или D или С или D в присутствии необязательного катализатора и/или необязательного органического основания на стадии олигомеризации с замыканием цикла осуществляют в присутствии растворителя, и при этом растворитель выбран из группы, состоящей из ионной жидкости, необязательно замещенного нафталина, необязательно замещенного ароматического соединения и их смеси, и необязательно в присутствии цеолита и абсорбцию примесей цеолитом, и
- последующая стадия (III), на которой линейные олигомерные сложнополиэфирные соединения, имеющие фурановые звенья, отделяют и удаляют из циклической олигомерной композиции, включает один или несколько из следующих подэтапов:
- добавление цеолита и абсорбцию примесей цеолитом,
- охлаждение циклической олигомерной композиции для осаждения циклических сложнополиэфирных олигомеров, имеющих фурановые звенья,
- добавление антирастворителя для осаждения циклических сложнополиэфирных олигомеров, имеющих фурановые звенья,
- отделение цеолитов, содержащих абсорбированные примеси, из циклической олигомерной композиции.
7. Способ по п. 6, в котором:
1
(I) мономерный компонент представляет собой С, и А представляет собой необязательно замещенный линейный, разветвленный или циклический алкил, 1 представляет собой целое число от 3 до 25, и m представляет собой целое число от 3 до 10,
ИЛИ
1
1
- мономерный компонент представляет собой D, и А представляет собой необязательно замещенный линейный, разветвленный или циклический алкил, X представляет собой галоген, или необязательно замещенный алкилокси или фенокси, и m представляет собой число, которое определено выше в этом пункте, и при этом структура циклического сложнополиэфирного олигомера, имеющего фурановые звенья, представляет собой структуру Y,
ИЛИ
2
(II) мономерный компонент представляет собой С, и при этом В представляет собой необязательно замещенный линейный, разветвленный или циклический алкил, 1 и m представляют собой целые числа, которые определены выше, и n' представляет собой целое число от 2 до 10,
ИЛИ
2
2
- мономерный компонент представляет собой D, и при этом X представляет собой ОН, галоген, или необязательно замещенный алкилокси, фенокси или арилокси, В представляет собой необязательно замещенный линейный, разветвленный или циклический алкил, или фенил, и n' и m представляют собой целые числа, которые определены выше в данном пункте, причем структура циклического сложнополиэфирного олигомера, имеющего фурановые звенья, представляет собой структуру Y.
8. Способ по любому из пп. 6-7, в котором:
1
1
6
- мономерный компонент представляет собой С, и А представляет собой необязательно замещенный линейный, разветвленный или циклический C-С-алкил, и 1 представляет собой целое число от 3 до 25, и m представляет собой целое число от 3 до 10,
1
1
6
- мономерный компонент представляет собой D, и А представляет собой необязательно замещенный линейный, разветвленный или циклический C-С-алкил, X представляет собой галоген, или необязательно замещенный алкилокси или фенокси, и m представляет собой целое число, которое определено выше,
2
1
6
- мономерный компонент представляет собой С, и при этом В представляет собой необязательно замещенный линейный, разветвленный или циклический C-С-алкил, 1 и m представляют собой целые числа, которые определены выше и n' представляет собой целое число от 2 до 10,
ИЛИ
2
1
6
- мономерный компонент представляет собой D, X представляет собой галоген, или необязательно замещенный алкилокси, фенокси или арилокси, В представляет собой необязательно замещенный линейный, разветвленный или циклический C-С-алкил, или фенил, и n' и m представляют собой целые числа, которые определены в п. 2.
1
2
9. Способ по любому из пп. 6-8, в котором мономерный компонент представляет собой С или С, и температура реакции составляет от 100 до 350, предпочтительно от 150 до 300, наиболее предпочтительно от 180 до 280°С, и при этом время реакции составляет от 30 до 600, предпочтительно от 40 до 400, наиболее предпочтительно от 50 до 300 минут,
ИЛИ
1
2
в котором мономерный компонент представляет собой D или D, и температура реакции составляет от -10 до 150, предпочтительно от -5 до 100, наиболее предпочтительно от 0 до 80°С, и при этом время реакции составляет от 5 до 240, предпочтительно от 10 до 180, наиболее предпочтительно от 15 до 120 минут.
1
10. Способ по любому из пп. 6-9, в котором мономерный компонент С содержит конкретную структуру
1
или мономерный компонент D содержит конкретную структуру
1
и структура Y циклического сложнополиэфирного олигомера, имеющего фурановые звенья, представляет собой конкретную структуру
в которой
5
2
2
R представляет собой ОН, OR, галоген, или О-СНСН-ОН,
R представляет собой необязательно замещенный линейный, разветвленный или циклический алкил, фенил, арил или алкиларил,
6
R представляет собой Н или
X, 1 и m определены в предшествующих пунктах, от которых зависит этот пункт.
1
1''
11. Способ по любому из пп. 6-10, в котором мономерный компонент С содержит конкретную структуру С
1
1''
или мономерный компонент D содержит конкретную структуру D
1
1''
и структура Y циклического сложнополиэфирного олигомера, имеющего фурановые звенья, представляет собой конкретную структуру Y
7
2
2
2
2
R представляет собой ОН, OR, галоген, или О-СНСНСНСН-ОН,
R представляет собой необязательно замещенный линейный, разветвленный или циклический алкил, фенил, арил или алкиларил,
8
R представляет собой Н или
X, 1 и m определены в предшествующих пунктах, от которых зависит этот пункт.
12. Способ по любому из пп. 6-11, в котором присутствует необязательное органическое основание Е, и оно представляет собой моноаминосоединение или соединение, имеющее структуру
9
12
9
12
где каждая из групп R-R представляет собой водород, необязательно замещенный алкил, фенил, арил или алкарил, и при этом группы R-R могут быть необязательно соединены друг с другом посредством группы, имеющей простую или двойную связь, как части циклического заместителя в необязательном циклическом органическом основании Е.
13. Способ по любому из пп. 6-12, в котором присутствует необязательное органическое основание Е, и оно представляет собой:
(i) соединение DABCO, имеющее структуру:
ИЛИ
(ii) соединение DBU, имеющее структуру:
и при этом вместе с DABCO или DBU необязательно используются вместе с алкиламином, предпочтительнее триэтиламином.
14. Способ по любому из пп. 6-13, в котором необязательный катализатор отсутствует или присутствует и представляет собой алкоксид металла или карбоксилат металла, предпочтительно соединение олова, цинка, титана или алюминия,
ИЛИ
в котором необязательное органическое основание Е присутствует в стехиометрическом отношении от 0,5 до 6, предпочтительно от 1 до 4, более предпочтителльно от 2 до 3 моль относительно 1 моля всех соединений мономерных компонентов, используемых в качестве реагента в способе.
15. Способ по любому из пп. 6-14, в котором стадия (III), на которой линейные олигомерные сложнополиэфирные соединения, имеющие фурановые звенья, отделяют и удаляют из циклической олигомерной композиции, включает один или более дополнительных разделительных подэтапов пропускания подвижной фазы циклической олигомерной композиции через неподвижную фазу, селективного осаждения, дистилляции, экстракции, кристаллизации или их комбинаций.